(57)【要約】      （修正有）【課題】固体高分子形燃料電池の寿命動作中に起こる電圧低下の一因としての炭素腐食による電流密度損失を限定する燃料電池細孔層を提供する。【解決手段】制御された細孔直径分布を有する粒子を含む細孔層は、黒鉛化炭素および結合剤を有する複数の粒子を含む細孔層である。粒子は多孔質であり、水銀多孔度測定法を使用して測定したとき、嵌入容積の少なくとも９０％が、約０．４３μｍから約０．０３μｍの細孔直径の範囲に入っている細孔サイズ分布を有する。【選択図】図１
2008091330.tif 000002
【特許請求の範囲】
【請求項１】
複数の粒子を含む燃料電池細孔層を備える製品であって、前記粒子が多孔質であり、水銀多孔度測定法による嵌入容積の少なくとも９０％が、約０．４３μｍから約０．０３μｍの細孔直径の範囲に入っている製品。
【請求項２】
前記粒子が黒鉛化炭素を含む、請求項１に記載の製品。
【請求項３】
前記粒子が０．０４〜０．１２マイクロメートルの範囲の一次集合体サイズを有する、請求項２に記載の製品。
【請求項４】
前記細孔層が結合剤をさらに含む、請求項１に記載の製品。
【請求項５】
前記結合剤が、高分子のポリフッ化ビニリデン、フッ化エチレンプロピレン、またはポリ四フッ化エチレンのうちの少なくとも１つを含む、請求項４に記載の製品。
【請求項６】
前記結合剤が前記細孔層の１０〜４０重量パーセント存在する、請求項４に記載の製品。
【請求項７】
前記粒子が前記細孔層の６０〜９０重量パーセント存在する、請求項６に記載の製品。
【請求項８】
前記細孔層が５μｍから３０μｍの範囲の厚さを有する、請求項１に記載の製品。
【請求項９】
前記細孔層が、高分子電解質膜の上にあるカソード触媒層の上にある、請求項１に記載の製品。
【請求項１０】
前記細孔層が、約０．０５μｍから約１μｍの平均細孔サイズを有する、請求項１に記載の製品。
【請求項１１】
前記細孔層がガス拡散媒体層の上にある、請求項１に記載の製品。
【請求項１２】
前記細孔層がガス拡散媒体層上の疎水性被覆の上にある、請求項１に記載の製品。
【請求項１３】
前記ガス拡散媒体層上の前記疎水性被覆が、高分子のポリフッ化ビニリデン、フッ化エチレンプロピレン、またはポリ四フッ化エチレンのうちの少なくとも１つを含む、請求項１２に記載の製品。
【請求項１４】
前記細孔層がカソード層に隣接する、請求項１に記載の製品。
【請求項１５】
前記細孔層がアノード層に隣接する、請求項１に記載の製品。
【請求項１６】
第１面および第２面を有する高分子電解質膜と、前記膜の前記第１面の上のカソード電極と、前記膜の前記第２面の上のアノード電極と、第２の細孔層とをさらに含み、第１の前記細孔層が前記カソード電極の上にあり、前記第２の細孔層が前記アノード電極の上にある、請求項１に記載の製品。
【請求項１７】
嵌入容積の少なくとも７０％が、約０．１８μｍから約０．０４μｍの細孔直径の範囲に入っている、請求項１に記載の製品。
【請求項１８】
嵌入容積の少なくとも５５％が、約０．１１μｍから約０．０６μｍの細孔直径の範囲に入っている、請求項１に記載の製品。
【請求項１９】
複数の粒子、結合剤、および溶剤を含む製品であって、前記粒子が多孔質であり、その嵌入容積の少なくとも９０％が、約０．４３μｍから約０．０３μｍの細孔直径の範囲に入っており、前記結合剤が、高分子のポリフッ化ビニリデン、フッ化エチレンプロピレン、またはポリ四フッ化エチレンのうちの少なくとも１つを含む製品。
【請求項２０】
複数の粒子、結合剤、および溶剤を含む分散系を提供するステップであって、前記粒子が多孔質であり、水銀多孔度測定法による嵌入容積の少なくとも９０％が、約０．４３μｍから約０．０３μｍの細孔直径の範囲に入っているステップと、
前記分散材を燃料電池基材に塗布するステップと、前記溶剤を気化させて複数の粒子、および結合剤を含む乾燥細孔層を提供するステップとを含む方法。
【請求項２１】
前記燃料電池基材がガス拡散媒体層を含む、請求項２０に記載の方法。
【請求項２２】
前記燃料電池基材が電極層を含む、請求項２０に記載の方法。
【請求項２３】
前記結合剤が、高分子のポリフッ化ビニリデン、フッ化エチレンプロピレン、またはポリ四フッ化エチレンのうちの少なくとも１つを含む、請求項２０に記載の方法。
【請求項２４】
前記粒子が黒鉛化炭素を含む、請求項２０に記載の方法。
【請求項２５】
前記結合剤が前記乾燥細孔層の１０〜４０重量パーセント存在する、請求項２３に記載の方法。
【請求項２６】
前記粒子が前記乾燥細孔層の６０〜９０重量パーセント存在する、請求項２５に記載の方法。
【請求項２７】
前記乾燥細孔層が５μｍから３０μｍの範囲の厚さを有する、請求項２０に記載の方法。
【請求項２８】
前記細孔層が約０．０５μｍから約１μｍの範囲の平均細孔サイズを有する、請求項２０に記載の方法。
【請求項２９】
前記燃料電池基材がガス拡散媒体層を含み、前記ガス拡散媒体層が疎水性高分子で処理されている、請求項２０に記載の方法。
【請求項３０】
第１面および第２面を有する高分子電解質膜を設けるステップと、前記膜の前記第１面の上にカソード触媒層を設けるステップと、前記カソード触媒層に面して乾燥細孔層を配置するステップとをさらに含む、請求項２０に記載の方法。
【発明の詳細な説明】
【技術分野】
【０００１】
この開示が一般に関連する分野は、燃料電池、燃料電池構成要素、ならびにこれらを製造および使用する方法を含む。
【背景技術】
【０００２】
固体高分子形燃料電池としても知られるプロトン交換膜燃料電池のガス拡散媒体構成要素は、一般に不織炭素繊維紙または織炭素布からなる。このガス拡散媒体構成要素は、その材料を疎水性にするように処理することができる。通常、疎水性層がガス拡散媒体材料の２面のうちの１面に堆積される。ポリフッ化ビニリデン（ＰＶｄＦ）、フッ化エチレンプロピレン（ＦＥＰ）、およびポリ四フッ化エチレン（ＰＴＦＥ）などの疎水性高分子を使用して適切な疎水性層を形成することができる。上述の疎水性高分子の代替物として、その他の有機材料および無機材料もまた使用することができる。疎水性層の厚さは通常５〜４０マイクロメートルである。加えて、より効果的な水処理のために、あるいはさらに詳しくは所望の質量輸送特性を実現するために、細孔層がガス拡散媒体層に施されることがある。この細孔層は、燃料電池の高電流密度動作のもとで、生成物を細孔層の外へ移動させ、反応物を下にある触媒層に到達させる機能を有していなければならない。
【０００３】
最近、固体高分子形燃料電池の寿命動作中に起こる電圧低下の一因として炭素腐食が特定された。炭素腐食は、触媒電極上でもガス拡散媒体層上でも起こることがある。各構成要素を現場で分離できないので、それぞれの構成要素に起因すると考えられる低下分を切り分けることは困難である。
【特許文献１】米国特許第４，２７２，３５３号
【特許文献２】米国特許第３，１３４，６８９号
【非特許文献１】Ｊｏｕｒｎａｌ  ｏｆ  Ｐｏｗｅｒ  Ｓｏｕｒｃｅｓ、Ｖｏｌｕｍｅ  ２８（１９９０）、３６７〜３８７頁
【発明の開示】
【発明が解決しようとする課題】
【０００４】
これまで当業者は、カーボンブラック、黒鉛、およびカーボンナノチューブを構成要素として細孔層に使用していた。しかし、これらの各材料は、構造、一次粒子サイズ、一次集合体サイズ、ＢＥＴ表面積、細孔サイズ分布、油吸収などが異なる。さらに、これらの各材料は、細孔層に含まれた場合に異なる現場性能を与える。細孔層にしばしば使用されるカーボンブラックの一種はアセチレンブラックであるが、その他一般に使用されるものにはＶｕｌｃａｎ  ＳＣ−７２、Ｂｌａｃｋ  Ｐｅａｒｌｓ  ２０００などが含まれる。
【課題を解決するための手段】
【０００５】
本発明の一実施形態は、粒子を有する細孔層を備える燃料電池を含むことができ、この粒子は多孔質である。粒子は、水銀多孔度測定法による嵌入容積の少なくとも９０％が約０．４３μｍから約０．０３μｍの細孔直径の範囲に入っている細孔サイズ分布を有することができる。本発明の別の実施形態では、嵌入容積の少なくとも７０％が約０．１８μｍから約０．０４μｍの細孔直径の範囲に入っている。本発明の別の実施形態では、嵌入容積の少なくとも５５％が約０．１１μｍから約０．０６μｍの細孔直径の範囲に入っている。本発明の一実施形態では、粒子は黒鉛化炭素を含む。
【０００６】
本発明のその他の例示的実施形態は、以下に与える詳細な説明から明らかになる。詳細な説明および具体的な例は、本発明の例示的実施形態を開示しているが、説明を目的とするだけのものであり、本発明の範囲を限定するものではないことを理解されたい。
【０００７】
本発明の例示的実施形態は、その詳細な説明および添付の図面から、より完全に理解されるようになるであろう。
【発明を実施するための最良の形態】
【０００８】
実施形態についての以下の説明は例示的な性質のものにすぎず、本発明やその応用例、または使い方を限定するものでは決してない。
本発明の一実施形態は、制御された細孔直径分布を有する粒子を含む細孔層を備えた製品を含む。本発明の一実施形態では、黒鉛化炭素および結合剤を有する複数の粒子を含む細孔層が提供される。粒子は多孔質であり、水銀多孔度測定法を使用して測定したとき、嵌入容積の少なくとも９０％が、約０．４３μｍから約０．０３μｍの細孔直径の範囲に入っている細孔サイズ分布を有する。本発明の別の実施形態では、嵌入容積の少なくとも７０％が、約０．１８μｍから約０．０４μｍの細孔直径の範囲に入っている。本発明の別の実施形態では、嵌入容積の少なくとも５５％が、約０．１１μｍから約０．０６μｍの細孔直径の範囲に入っている。本発明の一実施形態では、粒子は、約０．０４μｍから約０．１２μｍの範囲の一次集合体サイズを有することができる。本発明の別の実施形態では、制御された細孔直径分布を有する粒子を含む細孔層はまた、結合剤も含み、約０．０５μｍから約１μｍの範囲の平均細孔サイズを有するように製造される。
【０００９】
本発明の一実施形態による細孔層は、それだけには限らないが、ポリフッ化ビニリデン（ＰＶｄＦ）、フッ化エチレンプロピレン（ＦＥＰ）、ポリ四フッ化エチレン（ＰＴＦＥ）、あるいはその他の有機または無機の疎水性材料などの疎水性高分子を有することができる結合剤を含むことができる。粒子および結合剤は、たとえば有機溶剤と水の混合物でよい液相に含ませて分散系を得ることができる。様々な実施形態において溶剤は、２−プロパノール、１−プロパノール、またはエタノールなどのうちの少なくとも１つを含むことができる。分散系は、ガス拡散媒体層、またはガス拡散媒体の上の疎水性被覆などの燃料電池基材に塗布することができる。別の実施形態では、分散系を電極に塗布することができる。分散系を（溶剤を気化させることによって）乾燥させて得られる乾燥細孔層は、６０〜９０重量パーセントの粒子および１０〜４０重量パーセントの結合剤を含むことができる。その他の様々な実施形態では、結合剤は、乾燥細孔層の１０〜３０重量パーセントの範囲とすることができる。細孔層に適した粒子には、米国イリノイ州シカゴのＳｕｐｅｒｉｏｒ  Ｇｒａｐｈｉｔｅから商標ＰＵＲＥＢＬＡＣＫ  ＳＣＤ  ２０５−１１０で入手できる黒鉛化炭素粒子が含まれる。
【００１０】
本発明の一実施形態では、細孔層は、約５μｍから約３０μｍの範囲の厚さに堆積させることができる。この細孔層は、約０．０５μｍから約１μｍの範囲の細孔サイズを有することができ、一実施形態では、層中に利用されている炭素は、嵌入容積の少なくとも９０％が約０．４３μｍから約０．０３μｍの細孔直径の範囲に入っている細孔粒子からなる。
【００１１】
図１を参照すると、本発明の一実施形態による細孔層を製作するのに有用な黒鉛化炭素粒子（ＰＵＲＥＢＬＡＣＫ  ＳＣＤ  ２０５−１１０）の微分嵌入容積曲線が曲線１０で示されている。図１から理解されるように、この特定の実施形態では、嵌入容積の少なくとも７０％が、黒鉛化炭素の約０．１８μｍから約０．０４μｍの細孔直径の範囲に入っている。それに対して、曲線１２はアセチレンブラック粒子の微分嵌入容積分布を示す。理解されるように、曲線１２で示されたアセチレンブラックの微分嵌入容積曲線は、曲線１０で示された黒鉛化炭素粒子よりもずっと幅が広い。
【００１２】
次に図２を参照すると、種々の細孔層を含む様々な燃料電池について加速炭素腐食試験が実施されている。この加速炭素腐食試験は、１．２Ｖで２５時間保持された５０ｃｍ２の電池で実施され、性能曲線が図２にグラフで示されている。炭素は、５０℃において高電位（＝１．０Ｖ）で水が存在するときに腐食し、炭素と水が二酸化炭素、水素プロトンおよび電子を生成する。１．２Ｖなどの電圧では、炭素は極端に腐食する。試験中、カソードのガス拡散媒体を除いてすべてのパラメータが一定に保たれて、制御された細孔直径分布の黒鉛化炭素粒子を使用することの効果が調べられ、電位保持の前と後による性能曲線からわかるように、０．６Ｖでの電流密度の損失として定量化された。曲線１６は、細孔層を含む市販のガス拡散層の性能を表す。曲線１８は、第２の市販のガス拡散／細孔層の性能を表す。曲線２０は、アセチレンブラック粒子を２５重量パーセントのポリ四フッ化エチレン中に含む細孔層の性能を表す。曲線２２は、本発明の一実施形態による、多孔質黒鉛化炭素粒子を２５重量パーセントのポリ四フッ化エチレン中に含む細孔層の性能を表す。曲線２４は、本発明の別の実施形態による、少し異なる疎水性処理を基材中に伴う、多孔質黒鉛化炭素粒子を２５重量パーセントのポリ四フッ化エチレン中に含む細孔層の性能を表す。曲線２２および２４で表された細孔層では、嵌入容積の少なくとも９０％が、約０．４３μｍから約０．０３μｍの黒鉛化炭素粒子の細孔直径の範囲に入っている。図２は、２５時間の電位保持の後で、０．６Ｖでの電流密度を限定することにおける、制御された細孔直径分布を有する黒鉛化粒子を利用する改善効果を、異なる粒子を利用する他の様々な細孔層と比べて示す。
【００１３】
種々の黒鉛化炭素、カーボンブラック、および黒鉛細孔層の試料の性能が、乾燥した入口および湿った入口の両動作条件のもとで調べられた。本発明の実施形態による制御された細孔直径分布を有する黒鉛化炭素粒子を含む細孔層を含む燃料電池、およびアセチレンブラック粒子を有する細孔層を含む燃料電池は、乾燥条件のもとでも完全に湿らせた条件のもとでも同様に動作した。しかし、他の試料は、本発明の実施形態による黒鉛化炭素粒子を含む細孔層、およびアセチルブラックを含む細孔層よりもずっと早く制限電流密度に達した。
【００１４】
本発明の一実施形態は、２．４グラムのＳｕｐｅｒｉｏｒ  Ｇｒａｐｈｉｔｅ  ＰＵＲＥＢＬＡＣＫ  ＳＣＤ  ２０５−１１、２０ｍＬの純水、２５ｍＬのイソプロピルアルコール、０．２グラムの炭酸アンモニウムを混合することを含み、その混合物は、３０ミリリットルの３．０ｍｍジルコニアビーズを使用して１２０毎分回転数で２０時間ボールミルされた。その後、懸濁液の６０重量％がＰＴＦＥであるＴ−３０（デュポン）約１．３３グラムが、ボールミルから取り出された混合物に加えられ、手で１〜２分間振り混ぜられ、ガス拡散媒体層に塗布され、その後約３８０℃で３０分間焼結された。
【００１５】
次に図３を参照すると、本発明の一実施形態による、嵌入容積の少なくとも９０％が直径約０．４３μｍから約０．０３μｍの範囲の細孔サイズに入っている、制御された細孔直径を含む粒子を有する少なくとも１つの細孔層３８ａ、３８ｃを有する複数の燃料電池を含む燃料電池スタック１００の一部分が示されている。
【００１６】
燃料電池１００は、膜電極アセンブリとしても知られる繊維部分を含むことができ、これは、第１面３２、および反対側の第２面３４を有する高分子電解質膜３０を含むことができる。カソード電極３６ｃが膜３０の第１面３２の上に設けられる。本発明の一実施形態による第１の細孔層３８ｃは、カソード層３６ｃの上に設けられる。第１のガス拡散媒体層４０ｃは、第１の細孔層３８ｃの上に設けることができ、第１のバイポーラプレート２８ｃは、第１のガス拡散媒体層４０ｃの上に設けることができる。第１バイポーラプレート２８ｃは、その１つの面に画定される複数のランド３０ｃおよびチャネル３２ｃと、その第２の面に画定される複数の冷却チャネル３４ｃとを含むことができる。任意選択で、第１ガス拡散媒体層４０ｃの第１面１１０ｃ上、または第２面１１２ｃ上に疎水性被覆を堆積させることができる。このような場合、第１細孔層３８ｃは、第１ガス拡散媒体層４０ｃの第２面１１２ｃ上の疎水性被覆の上に堆積される。
【００１７】
同様に、アノード層３６ａが膜３０の第２面３４の上に堆積される。第２の細孔層３８ａがアノード層３６ａの下に設けられる。第２のガス拡散媒体層４０ａが第２細孔層３８ａの下に設けられる。第２ガス拡散媒体層４０ａの第１面１１０ａおよび第２面１１２ａのうちの一方または両方の上に疎水性被覆を堆積させることができる。第２のバイポーラプレート２８ａは第２ガス拡散媒体層４０ａの下にあり、その１つの面に形成される複数のランド３０ａおよびチャネル３２ａと、その第２の面に画定される複数の冷却チャネル３４ａとを含むことができる。本発明の一実施形態では、第１および第２の細孔層３８ａ、３８ｃのうちの少なくとも一方が、制御された細孔直径分布を有する複数の粒子を含む。好ましくは、カソード層３６ｃの上にある少なくとも第１細孔層３８ｃが、水銀多孔度測定法による嵌入容積の少なくとも７０％が約０．１８μｍから約０．０４μｍの細孔直径の範囲に入っており、最も好ましくは、嵌入容積の少なくとも５５％が約０．１１μｍから約０．０６μｍの細孔直径の範囲に入っている、制御された細孔直径分布を有する黒鉛化炭素粒子を含む。これらの実施形態は、カソード層３６ｃで生成される水の流れを管理する上で特に有用である。
【００１８】
本発明の様々な実施形態において有用な固体高分子電解質膜３０は、イオン伝導性材料とすることができる。適切な膜の例が米国特許第４，２７２，３５３号、米国特許第３，１３４，６８９号、およびＪｏｕｒｎａｌ  ｏｆ  Ｐｏｗｅｒ  Ｓｏｕｒｃｅｓ、Ｖｏｌｕｍｅ  ２８（１９９０）、３６７〜３８７頁に開示されている。このような膜はまた、イオン交換樹脂膜としても知られている。これらの膜はその高分子構造中に複数のイオン基を含み、その１つのイオン成分が高分子マトリクスによって固定または保持され、他の少なくとも１つのイオン成分が、固定成分と静電結合した可動の置換可能なイオンである。適当な条件のもとで他のイオンと置換される可動イオンの能力によって、これらの材料にイオン交換特性が付与される。
【００１９】
イオン交換樹脂は、イオン成分をそのうちの１つが含む諸材料の混合物を重合することによって調製することができる。カチオン交換という１つの広範な部類であるプロトン伝導性樹脂は、いわゆるスルホン酸カチオン交換樹脂である。スルホン酸膜におけるカチオン交換基は、高分子バックボーンに付加したスルホン酸基である。
【００２０】
これらのイオン交換樹脂から膜またはシュートへの形成は当業者によく知られている。好ましいタイプは、膜構造全体がイオン交換特性を有する過フッ素スルホン酸高分子電解質である。これらの膜は一般に入手可能であり、市販のスルホ過フッ素カーボンプロトン伝導膜の典型的な例としては、Ｅ．Ｉ．ＤｕＰｏｎｔ  Ｄ  Ｎｅｍｏｕｒｓ  ＆  Ｃｏｍｐａｎｙから商標ＮＡＦＩＯＮで販売されているものがある。その他のこのような膜は、旭硝子株式会社および旭化学工業株式会社から入手できる。それだけには限らないが、過フッ素カチオン交換膜、炭化水素をベースとしたカチオン交換膜、ならびにアニオン交換膜など、その他のタイプの膜の使用もまた、本発明の範囲にある。
【００２１】
一実施例では、電極３６ｃ、３６ａ（カソード層およびアノード層）は触媒層とすることができ、この触媒層は、微粉砕した白金などの触媒粒子を担持する微粉砕した一群の炭素粒子と、この粒子と混ぜ合わされたプロトン伝導性イオノマーなどのイオン伝導性材料とを含むことができる。プロトン伝導性材料は、過フッ素スルホン酸高分子などのイオノマーとすることができる。触媒材料は、白金、パラジウムなどの金属、白金とモリブデン、白金とコバルト、白金とルテニウム、白金とニッケル、白金とスズなどの金属の混合物、その他白金と遷移金属の合金、ならびに従来技術で知られているその他の燃料電池電気触媒を含むことができる。
【００２２】
本発明の一実施形態では、ガス拡散媒体層４０ｃ、４０ａは、どんな導電性多孔質材料も含むことができる。様々な実施形態では、ガス拡散媒体層４０ｃ、４０ａは、不織炭素繊維紙または織炭素布を含むことができ、これらは、それだけには限らないが、ポリフッ化ビニリデン、フッ化エチレンプロピレン、またはポリ四フッ化エチレンなどの疎水性材料で処理することができる。ガス拡散媒体層４０ｃ、４０ａは、５〜４０マイクロメートルの範囲の平均細孔サイズを有することができる。
【００２３】
本発明の一実施形態では、バイポーラプレート２８ｃ、２８ａは、導電性複合材料用の１つまたは複数の金属の層を含むことができる。一実施形態では、バイポーラプレート２８ｃ、２８ａはステンレス鋼を含む。ランド３０ｃ、３０ａ、およびチャネル３２ｃ、３２ａは、機械加工、エッチング、スタンピング、成形などによってバイポーラプレート内に形成することができる。
【００２４】
本明細書で「の上に（over）」、「の上にある（overlying）」「の上にある（overlies）」、あるいは「の下に（under）」、「の下にある（underlying）」、「の下にある（underlies）」という用語が１つの構成要素または層の、第２の構成要素または層に対する相対的位置に関して使用される場合、これらの用語は、第１の構成要素または層が第２の構成要素または層とじかに接触している、あるいは追加の層または構成要素が、第１の構成要素または層と第２の構成要素または層との間に介在していることを意味するものである。
【００２５】
本発明の実施形態についての以上の説明は例示的な性質のものにすぎず、したがって、その変形形態は、本発明の精神および範囲からの逸脱とみなされるべきではない。
【図面の簡単な説明】
【００２６】
【図１】本発明の一実施形態による、有用なアセチレンブラックおよび黒鉛化粒子の微分嵌入容積のグラフである。
【図２】種々の細孔層を用いて実施された加速炭素腐食試験の結果を示すグラフである。
【図３】本発明の一実施形態による、少なくとも１つの細孔層を含む燃料電池スタックの一部分を示す図である。
【符号の説明】
【００２７】
１０  黒鉛化炭素粒子の微分嵌入容積曲線
１２  アセチレンブラック粒子の微分嵌入容積分布
１６  細孔層を含む市販のガス拡散層の性能を表す曲線
１８  第２の市販のガス拡散／細孔層の性能を表す曲線
２０  アセチレンブラック粒子を２５重量パーセントのポリ四フッ化エチレン中に含む細孔層の性能を表す曲線
２２  多孔質黒鉛化炭素粒子を２５重量パーセントのポリ四フッ化エチレン中に含む細孔層の性能を表す曲線
２４  少し異なる疎水性処理を基材中に伴う、多孔質黒鉛化炭素粒子を２５重量パーセントのポリ四フッ化エチレン中に含む細孔層の性能を表す曲線
２８ａ  第２のバイポーラプレート
２８ｃ  第１のバイポーラプレート
３０  高分子電解質膜
３０ａ  ランド
３０ｃ  ランド
３２  高分子電解質膜の第１面
３２ａ  チャネル
３２ｃ  チャネル
３４  高分子電解質膜の第２面
３４ａ  冷却チャネル
３４ｃ  冷却チャネル
３６ａ  アノード層
３６ｃ  カソード層
３８ａ  第２の細孔層
３８ｃ  第１の細孔層
４０ａ  第２のガス拡散媒体層
４０ｃ  第１のガス拡散媒体層
１００  燃料電池スタック
１１０ａ  第２のガス拡散媒体層４０ａの第１面
１１０ｃ  第１のガス拡散媒体層４０ｃの第１面
１１２ａ  第２のガス拡散媒体層４０ａの第２面
１１２ｃ  第１のガス拡散媒体層４０ｃの第２面
【図１】
2008091330.tif 000003
【図２】
2008091330.tif 000004
【図３】
2008091330.tif 000005
【外国語明細書】
2008091330000001.pdf